(57)【要約】低レベルのストリエーションを有するチタニア含有シリカガラス及び極紫外光光学素子が開示される。ガラス素子及び極紫外光光学素子を製造するため及びガラス素子及び極紫外光光学素子内のストリエーションを測定するための方法及び装置も開示される。
2005519349.tif 000002
【特許請求の範囲】
【請求項１】
極紫外光リソグラフィ用素子において、
研磨され、整形された表面を有し、０.０５メガパスカル（ＭＰａ）より小さいＲＭＳストリエーションレベルを有する、チタニア含有シリカガラスを含むことを特徴とするリソグラフィ用素子。
【請求項２】
前記素子が０.２ＭＰａより小さい山対谷ストリエーションレベルを有することを特徴とする請求項１に記載のリソグラフィ用素子。
【請求項３】
前記ガラスが５重量％と１０重量％の間のチタニアを含有し、２０℃と３５℃の間で＋３０ｐｐｂ/℃から−３０ｐｐｂ/℃の範囲の熱膨張係数（ＣＴＥ）を有することを特徴とする請求項２に記載のリソグラフィ用素子。
【請求項４】
前記ガラスが６重量％と８重量％の間のチタニアを含有し、約２０℃と３５℃の間で＋２０ｐｐｂ/℃から−２０ｐｐｂ/℃の範囲の一様なＣＴＥを有することを特徴とする請求項２に記載のリソグラフィ用素子。
【請求項５】
極紫外光リソグラフィ用素子の製造方法において、
ケイ素含有供給原料及びチタン含有供給原料を提供する工程、
前記ケイ素含有供給原料及び前記チタン含有供給原料を転化サイトに配送する工程、
前記ケイ素含有供給原料及び前記チタン含有供給原料をチタニア含有シリカスートに転化する工程、
前記チタニア含有シリカスートを固結して、混在物のない、均質なチタニア含有シリカガラスプリフォームにする工程、及び
前記チタニア含有シリカガラスプリフォームを、０.０５ＭＰａより小さいＲＭＳストリエーションレベルを有する極紫外光リソグラフィ用素子に仕上げる工程、
を含むことを特徴とする方法。
【請求項６】
前記転化サイトが排気ベントを有する炉を含み、前記方法が前記製造のプロセス中に前記排気ベントの流量を制御することにより前記ストリエーションレベルを維持する工程を含むことを特徴とする請求項５に記載の方法。
【請求項７】
６つより多くの排気ベントをもつ前記炉を提供する工程をさらに含むことを特徴とする請求項５に記載の方法。
【請求項８】
前記ストリエーションレベルが前記プリフォームとバーナーの間の距離を調節することにより修正されることを特徴とする請求項５に記載の方法。
【請求項９】
前記スートが振動台上に載せられたカップ内に堆積され、前記振動台の回転速度を高めることにより前記ストリエーションレベルが低減されることを特徴とする請求項５に記載の方法。
【請求項１０】
前記ブールの前記回転速度が６ｒｐｍより高いことを特徴とする請求項９に記載の方法。
【請求項１１】
極紫外光リソグラフィ用素子内のストリエーションの測定方法において、前記素子内の光リターダンスを位置の関数として測定するために偏光計を利用する工程及び前記光リターダンスを応力値に変換する工程を含むことを特徴とする方法。
【請求項１２】
前記偏光計が少なくとも０.０５ｎｍの感度を有することを特徴とする請求項１１に記載の方法。
【請求項１３】
前記偏光計が前記素子内の前記ストリエーションの間隔より小さいビーム寸法を有する光源を利用することを特徴とする請求項１１に記載の方法。
【発明の詳細な説明】
【技術分野】
【０００１】
本発明はシリカ及びチタニアを含むガラスでつくられた極紫外光光学素子に関する。さらに詳しくは、本発明はストリエーションが低減された極紫外光光学素子並びにそのような素子の作成及びストリエーションの測定のための方法及び装置に関する。
【背景技術】
【０００２】
シリカ及びチタニアでつくられた超低膨張ガラス並びに軟Ｘ線または極紫外光（ＥＵＶ）リソグラフィ用素子は従来、シリカ及びチタニアの有機金属前駆体の火炎加水分解によってつくられてきた。火炎加水分解法で作られた超低膨張シリカ−チタニアガラス製品は、宇宙探索に用いられる望遠鏡及び極紫外光または軟Ｘ線ベースリソグラフィのためのミラーに用いられた。これらのリソグラフィ用素子は、集積回路パターンを形成するために利用されるパターン像の照射、投影及び縮小のため、極紫外光または軟Ｘ線とともに用いられる。極紫外光または軟Ｘ線の使用はより小さい集積回路線幅を達成できる点で有益であるが、この波長範囲の光の操作及び定向化は困難である。したがって、１ｎｍから７０ｎｍの範囲のような極紫外光または軟Ｘ線範囲における波長は、工業用途に広く用いられてきてはいない。この分野における制限の１つは、そのような光への暴露に耐えることができ、同時に安定で高い品質の回路パターン像を維持できるミラー素子を経済的に製造できる能力がないことであった。したがって、極紫外光または軟Ｘ線とともに使用するための安定で高い品質の、シリカ及びチタニアを含むリソグラフィ用ガラス素子が必要とされている。
【０００３】
上述の方法にしたがってつくられた超低膨張チタニア−シリカガラスの難点の１つは、ガラスがストリエーションを有することである。ストリエーションは、ガラスでつくられたレンズ及び窓素子の光透過に悪影響を及ぼす、組成上の不均一性である。ストリエーションは数ｐｐｂ/℃の熱膨張係数（ＣＴＥ）変動と相関する組成変動を測定するマイクロプローブにより測定することができる。ガラスでつくられた反射光学素子においてオングストロームＲＭＳ（二乗平均平方根）レベルの表面仕上げにストリエーションが強く影響する場合があることが分った。極紫外光リソグラフィ用素子にはＲＭＳレベルが非常に小さい仕上げが必要である。
【発明の開示】
【発明が解決しようとする課題】
【０００４】
シリカ及びチタニアを含む超低膨張ガラスを製造するための改善された方法及び装置を提供することが有益であろう。特に、ストリエーションが低減された極紫外光光学素子及びそのようなガラス素子をつくることができる方法及び装置を提供することが望ましいであろう。さらに、超低膨張ガラス及び極紫外光リソグラフィ用素子内のストリエーションを測定するための改善された方法及び装置を提供することが望ましいであろう。
【課題を解決するための手段】
【０００５】
本発明は、超低膨張ガラス極紫外光光学素子または極紫外光リソグラフィ用素子並びにそのような素子の製造のための方法に関する。ストリエーションが低減された超低膨張ガラス体及び極紫外光光学素子または極紫外光リソグラフィ用素子をつくるための、方法及び装置が提供される。本明細書で用いられるように、（ＥＵＶと略記される）極紫外光及び軟Ｘ線は、１ｎｍと７０ｎｍの間の、短い電磁波波長を指して互換的に用いられるであろう。現在、ＥＵＶ光を利用するリソグラフィシステムは５ｎｍと１５ｎｍの間、一般には約１３ｎｍで動作する。
【０００６】
本発明の一実施形態にしたがえば、研磨され、整形された表面を有し、約０.０５メガパスカル（ＭＰａ）より小さいＲＭＳストリエーションレベルを有する、チタニア含有シリカガラスを含む極紫外光リソグラフィ用素子が提供される。別の実施形態において、素子は約０.２ＭＰａより小さい山対谷ストリエーションレベルを有する。ある実施形態において、ガラスは約５重量％と１０重量％の間のチタニアを含有し、約２０℃と３５℃の間で約＋３０ｐｐｂ/℃から−３０ｐｐｂ/℃の範囲の熱膨張係数を有する。また別の実施形態において、ガラスは約６重量％と８重量％の間のチタニアを含有し、約２０℃と３５℃の間で約＋２０ｐｐｂ/℃から−２０ｐｐｂ/℃の範囲の一様なＣＴＥを有する。
【０００７】
本発明のまた別の実施形態は、極紫外光リソグラフィ用素子の製造方法に関する。本方法は、ケイ素含有供給原料及びチタン含有供給原料を提供する工程、これらの供給原料を転化サイトに配送する工程、及びこれらの供給原料をチタニア含有シリカスートに転化する工程を含む。本方法はさらに、チタニア含有シリカスートを固結させて、混在物が少なく、均質なチタニア含有シリカガラスプリフォームにする工程及びチタニア含有シリカガラスプリフォームを約０.０５ＭＰａより小さいＲＭＳストリエーションレベルを有する極紫外光リソグラフィ用素子に仕上げる工程を含む。
【０００８】
ある実施形態において、転化サイトは排気ベントを有する炉を含み、本方法は製造プロセス中に排気ベント流量を制御することにより上記のストリエーションレベルを維持する工程を含む。いくつかの実施形態において、本方法は６つより多い排気ベントをもつ炉を提供する工程を含む。別の実施形態において、ストリエーションレベルはプリフォームとバーナーの間の距離を調節することにより制御される。また別の実施形態において、スートは振動台上に載せられたカップ内に堆積され、ストリエーションレベルは台の振動パターンを変えることにより、特に台の回転速度を高めることにより、低減される。例えば、いくつかの実施形態において、ブールの回転速度は約６ｒｐｍより高い。
【０００９】
本発明の別の実施形態は、素子内の光リターダンスを位置の関数として測定するために偏光計を利用する工程及び光リターダンスを応力値に変換する工程を含む、極紫外光リソグラフィ用素子内のストリエーションの測定方法に関する。本実施形態にしたがえば、位置の関数としての光リターダンスの測定後、光リターダンスが測定された路長すなわち厚さ及び材料の応力光学系数を知ることにより、リターダンス値が応力レベル値に変換される。いくつかの実施形態において、偏光計の感度は少なくとも０.０５ｎｍであり、別の実施形態において、偏光計は極紫外光リソグラフィ用素子内のストリエーション間隔より小さいビーム寸法を有する光源を利用する。
【００１０】
すなわち、本発明にしたがえば、ストリエーションが低減された極紫外光光学素子並びに、そのような素子の製造及びそのような素子内のストリエーション測定のための方法及び装置が提供される。ガラス及び極紫外光光学素子内の低レベルのストリエーションを測定するための方法及び装置も提供される。
【００１１】
本発明のさらなる利点は以下の詳細な説明に述べられる。上記の全般的説明及び以下の詳細な説明はいずれも例示であり、特許請求される本発明のさらに詳細な説明を目的とするものであることは当然である。
【発明を実施するための最良の形態】
【００１２】
本発明は、熱膨張が小さく、チタン濃度が一様な、ガラス体及び極紫外光光学素子、並びにそれらの製造のための方法及び装置を提供する。本方法及び装置は、リソグラフィ用マスク及びリソグラフィ用ミラー光学系のいずれものためのリソグラフィ用基板のような、極紫外光光学素子の製造に特に有益である。本方法及び装置は、ブールの形成中に遭遇する、特にガラスが研削され、研磨されて、プレーナストリエーション層を横切る曲ミラー反射面にされる場合の、ストリエーション問題を実質的に軽減する。
【００１３】
本発明はさらに、リソグラフィ用光学ミラー組素子基板構造体及び反射リソグラフィ用マスク素子基板構造体のような、熱的に安定なＥＵＶ光リソグラフィ用構造物体の作成に関する。それぞれの内容が本明細書に参照として含まれる、発明者としてデイヴィス（Davis）等を名義人とし、共通にコーニング社（CORNIG INCORPORATED）に譲渡された、名称を「ＥＵＶ軟Ｘ線投影リソグラフィ法システム及びリソグラフィ用素子（EUV SOFT X-RAY PROJECTION LITHOGRAPHIC METHOD SYSTEM AND LITHOGRAPHY ELEMENTS）」とする、ＰＣＴ特許の国際公開第０１/０８１６３号パンフレット及び発明者としてデイヴィス等を名義人とし、共通にコーニング社に譲渡された、名称を「ＥＵＶ軟Ｘ線投影リソグラフィ法及びマスク素子（EUV SOFT X-RAY PROJECTION LITHOGRAPHIC METHOD AND MASK DEVICES）」とする、ＰＣＴ特許の国際公開第０１/０７９６７号パンフレットは、ＥＵＶリソグラフィ用ミラー素子及びマスク構造体を開示している。
【００１４】
本発明にしたがえば、極紫外光リソグラフィ用素子の製造に用いられる超低膨張チタニア−シリカガラスをつくるための方法及び装置が提供される。要約すれば、図１に示されるように、ケイ素含有供給原料及びチタン含有供給原料の火炎加水分解によりシリカ−チタニア粉末がつくられる。
【００１５】
図１に示されるように、チタニア含有シリカガラスの製造のための従来装置は高純度ケイ素含有供給原料または前駆体１４及び高純度チタン含有供給原料または前駆体２６を含む。供給原料または前駆体材料は一般に、チタンまたはケイ素を含有する、シロキサン、アルコキシド及びテトラクロライドである。普通に用いられる特定のケイ素含有供給原料材料の１つはオクタメチルシクロテトラシロキサンであり、普通に用いられる特定のチタン含有供給原料材料の１つはチタニウムイソプロポキシドである。供給原料の蒸気とキャリアガスを含む混合気をつくるため、窒素のような不活性バブラーガス２０が泡になって供給原料１４及び２６を通過する。窒素のような不活性キャリアガス２２が、飽和を防止し、分配システム２４及びマニホールド２８を介して炉１６内の転化サイト１０に供給原料材料１４，２６を送るため、ケイ素供給原料の蒸気とバブラーガスの混合気及びチタン供給原料の蒸気とバブラーガスの混合気に流合される。ケイ素供給原料及び蒸気並びにチタン供給原料及び蒸気はマニホールド２８内で混合されて、炉１６の上部３８にとりつけられたバーナー３６にコンジット３４を介して送られる、蒸気を含むチタン含有シリカガラス前駆体混合気を形成する。バーナー３６はバーナー炎３７をつくる。転化サイトバーナー炎３７は、約１６００℃より高い温度で供給原料を燃焼させ、酸化して、スート１１に転化する、水素及び／または酸素と混合されたメタンのような、燃料と酸素の混合気により形成される。バーナー炎３７はスート１１を固結してガラスにするための熱も供給する。コンジット３４及びコンジット内に入れられた供給原料の温度は一般に、炎３７に入る前の反応の可能性を最小限に抑えるために制御および監視される。
【００１６】
供給原料は転化サイト１０に送られ、転化サイト１０でチタニア含有シリカスート粒子１１に転化される。スート１１は、一般にジルコンでつくられた耐火炉１６内に配置された回転している収集カップ内及び炉１６内の高温チタニア−シリカガラス体１８の上ガラス表面上に堆積する。スート粒子１１は固結して、チタニア含有高純度シリカガラス体になる。
【００１７】
カップ１２は一般に、ガラス体１８が約０.２ｍと２ｍの間の直径Ｄ及び約２ｃｍと２０ｃｍの間の高さＨを有する円柱体であるように、直径が約０.２ｍと２ｍの間の円形状を有する。石英ガラス内のチタニアの重量％は、転化サイト１０に送られて、スート１１及びガラス１８に導入される、チタン含有供給原料またはケイ素含有供給原料の量を変えることにより調節することができる。チタニア及び／またはシリカの量は、ＥＵＶまたは軟Ｘ線反射リソグラフィ用素子またはミラー素子の動作温度においてほぼゼロの熱膨張係数をガラス体が有するように、調節される。
【００１８】
粉末はカップ内に収集され、固結されて、ガラスブールになる。一般に、１６００℃より高い温度が、粉末を固結してガラスブールにするに十分である。所望の寸法のブールの形成後、以降の処理のためにガラスブールを炉から取り出すことができる。
【００１９】
次に、炉をより詳細に示す、図２を参照すれば、炉１６はさらに、シリカスートをつくる複数のバーナー３７を支える炉冠４０を備える。このタイプの炉の構造及び動作に関するさらなる詳細は、共通に譲渡された米国特許第５９５１７３０号の明細書に見ることができ、この明細書の全内容は本明細書に参照として含まれる。石英ガラスブールを作成するためのバーナー構成に関する特定の詳細は、共通に譲渡されたＰＣＴ特許の国際公開第００/１７１１５号パンフレットに示されている。炉１６は、炉の周縁をめぐって等間隔に配置された複数の排気ポートまたはベント４２も備える。一般に、炉１６は６つの排気ベント４２を備える。炉はさらに、炉冠４０を支持する環壁４４を備える。炉は、図２に示されるように、ｘ及びｙ方向に振動する振動台４８上に載せられた回転可能な基台４８も備える。基台は軸５０を中心にして回転することができる。炉冠４０，環壁４４，基台４６及び横壁は全て、ジルコンのような適する耐火材料でつくられる。
【００２０】
共通に譲渡された米国特許第５６９６０３８号の明細書は、石英ガラスブールの軸外均一性を改善するための振動及び回転パターンを説明している。米国特許第５６９６０３８号明細書に開示されているように、ｘ軸及びｙ軸振動パターンは式、
【数１】
2005519349.tif 000003
【数２】
2005519349.tif 000004
【００２１】
で定義される。
【００２２】
ここで、ｘ（ｔ）及びｙ（ｔ）は炉の環壁の中心から測定したブールの中心の座標を分で測定した時刻（ｔ）の関数として表す。ｒ１とｒ２の和はブール形成中の環壁構造体と閉込め容器またはカップ構造体の間の接触を避けるため、環壁の半径と閉込め容器またはカップの半径の間の差より小さくなければならない。パラメータｒ１，ｒ２，ω１，ω２及び、回転数毎分（ｒｐｍ）でブールの中心の周りのブールの回転速度を表す、第５のパラメータω３は、ブールの総合運動を定める。チタニア含有シリカブールの製造に用いられる代表的なω１，ω２及びω３の値はそれぞれ、１.７１０１８ｒｐｍ，３.６３４１８ｒｐｍ及び４.１６２ｒｐｍである。
【００２３】
本発明のある実施形態にしたがい、出願人等は、火炎加水分解時のいくつかの製造パラメータの修正によりシリカ−チタニア超低膨張ガラスブール内のストリエーションを低減できることを実証した。出願人等は、約０.０５ＭＰａより小さく、好ましくは約０.０３ＭＰａより小さく、さらに好ましくは約０.０２ＭＰａより小さい、ＲＭＳストリエーション値を有するブール及び極紫外光光学素子を製造することができた。山対谷ストリエーション値は０.２ＭＰａより小さく、好ましくは０.１５ＭＰａより小さい値まで低減された。一実施形態において、チタニア−シリカガラスは、約５重量％と１０重量％の間のチタニアを含有し、チタニアの量は約６重量％と１０重量％の間であることが好ましい。本発明の好ましい実施形態の１つにしたがえば、チタニア−シリカガラスは約７重量％のチタニアを含有する。
【００２４】
ある好ましい実施形態において、６重量％から約９重量％の範囲の一様なチタニア−シリカガラスチタニアレベル及び約２０℃と３５℃の間で約＋３０ｐｐｂ/℃から−３０ｐｐｂ/℃の範囲、好ましくは約２０℃と３５℃の間で約＋２０ｐｐｂ/℃から−２０ｐｐｂ/℃の範囲の一様なＣＴＥを有する、粉末、超低膨張ガラス体及びＥＵＶ光学素子が提供される。粉末、ガラス及び光学素子は、６重量％から約９重量％の範囲の一様なチタニア−シリカガラスチタニアレベル及び約２０℃と３５℃の間で約＋１０ｐｐｂ/℃から−１０ｐｐｂ/℃の範囲の一様なＣＴＥ、さらに好ましくは、約２０℃と３５℃の間で約＋５ｐｐｂ/℃から−５ｐｐｂ/℃の範囲にあって熱膨張係数変動が５ｐｐｂ/℃より小さいＣＴＥを有することがさらに好ましい。粉末粒子及びチタニア含有シリカガラスは６重量％から８重量％の範囲のチタニアレベルを有することが好ましい。粉末、固結ガラス及びＥＵＶ光学基板は６重量％から８重量％の範囲のチタニアレベルを有することがさらに好ましい。チタニア含有シリカ粉末粒子及びシリカガラスチタニアレベルは約６.８重量％と７.５重量％の間にあることがさらに好ましい。
【００２５】
超低膨張チタニアーシリカブールの製造を可能にした火炎加水分解プロセスの修正は、火炎加水分解プロセス中のブールの振動パターンの変更を含む。上述したように、チタニア−シリカブールの製造のためのω１，ω２及びω３に対する代表的な値はそれぞれ、１.７１０１８ｒｐｍ，３.６３４１８ｒｐｍ及び４.１６２ｒｐｍである。出願人等は、これらの値をそれぞれ約５.０まで高めることにより、火炎加水分解プロセスでつくられるチタニア−シリカガラス内のストリエーションレベルが低減されることを発見した。特定の好ましい実施形態の１つにおいて、ω１，ω２及びω３に対する値がそれぞれ７.０４８８，７.７５６３及び６.５７３６に高められ、この結果、ガラス内のストリエーションのかなりの低減が得られた。
【００２６】
ブールの振動パターンの変更だけでなく、出願人等はストリエーションに強く影響する別の要因を見いだした。一実験において、ストリエーションに与える効果を確認するため、炉の排気ポートまたはベントを通る流量を調節した。炉のベントの閉塞すなわちベント数の低減により、チタニア−シリカガラス内のストリエーションは、６つのベントをもつ炉を稼働させたときより悪化した。したがって、ベントまたは排気ポートの数を標準的な炉がもつ６つの排気ポートより多くすることにより、ストリエーション値が改善されると思われる。実験時に得られた別の所見は、カップの底近くのチタニア−シリカガラスはカップの上部近くのチタニアシリカガラスより少ないストリエーションをもつことであった。このことから、カップの底からのバーナーの距離及びカップの深さのいずれもがストリエーションに強く影響し、バーナーとブール表面との間隔の増大によりストリエーションが低減されるはずであるという結論が導かれる。
【００２７】
本発明の別の態様において、ストリエーション測定のための改善された方法が開発された。チタニア−シリカガラス内のストリエーションを測定するための一方法は、１μｍ間隔でガラス内のチタニア濃度を測定する、マイクロプローブの使用を含む。ストリエーション測定に対するマイクロプローブの使用の一欠点は、そのような測定には非常に時間がかかり、長大な試料準備が必要となることである。したがって、ストリエーションの定期的測定に対するマイクロプローブの使用は費用効果が低い。
【００２８】
出願人等は、ガラス試料内の光リタデーションを測定する、偏光計をチタニア−シリカガラス内のストリエーションを測定するために用い得ることを発見した。歪のあるガラスまたはプラスチック材料を通って偏光が伝搬すると、偏光は応力の大きさに比例するリタデーションを受ける。偏光計はこのリタデーションを定量的に測定する計測器である。試料内の応力は、リタデーションの大きさ、一般に試料厚である、試料を通る光の路長及び、既知の値である、試料の複屈折または応力光学定数を知ることにより、決定することができる。米国特許第４６６８０８６号明細書は、偏光計の動作及び構成に関するより多くの情報を含む。
【００２９】
したがって、偏光計は試料を通るリターダンスを位置の関数として測定する。偏光計の空間分解能はチタニア−シリカガラス内のストリエーションの大きさよりはるかに小さく、したがってストリエーション層を通る測定が可能になる。偏光計で観測されるリターダンスは、層間の熱膨張不整合によると最も思われるストリエーション層間の応力を示す。図３はある試料についてなされたストリエーション測定の比較を示す。図３の下側の線は偏光計でなされたストリエーション測定を表し、上側の線はマイクロプローブでなされた測定を表す。用いた偏光計はケンブリッジ・リサーチ・インスツルメンテーション（Cambrdge Research Instrumentation）から入手できるＭｏｄｅｌ ＬＣであり、これをニコン顕微鏡とともに用いた。図３に示されるように、２つの手法の間にはよい相関があり、チタニア−シリカガラス及び極紫外光リソグラフィ用素子のような光学素子内のストリエーションを測定するために偏光計を用い得ることを示す。偏光計の使用の利点は、この方法は感度が非常に高く（０.０１ｎｍもの高感度であり）、ストリエーションの間隔（例えば５０〜３００μｍ）より小さい光ビーム寸法を用い得ることである。
【００３０】
本発明の精神または範囲を逸脱することなく本発明に様々な改変及び変形がなされ得ることが当業者には明らかであろう。したがって、添付される特許請求項またはそれらの等価物の範囲に本発明の改変及び変形が入れば、本発明はそれらの改変及び変形を包含するとされる。
【図面の簡単な説明】
【００３１】
【図１】本発明の一実施形態にしたがう超低膨張ガラスを製造するための装置の略図である
【図２】本発明の一実施形態にしたがう超低膨張ガラスを製造するための装置の略図である
【図３】偏光計を利用するストリエーション測定法とマイクロプローブを利用するストリエーション測定法を比較するグラフである
【符号の説明】
【００３２】
１０    転化サイト
１１    チタニア含有シリカスート
１２    カップ
１４    高純度ケイ素含有供給原料
１６    炉
１８    チタニア−シリカガラス体
２０    不活性バブラーガス
２２    不活性キャリアガス
２４    分配器
２６    高純度チタン含有供給原料
２８    マニホールド
３６    バーナー
３７    バーナー炎
【図１】
2005519349.tif 000005
【図２】
2005519349.tif 000006
【図３】
2005519349.tif 000007
【国際調査報告】
2005519349.tif 000008
2005519349.tif 000009
2005519349.tif 000010